(57)【要約】【課題】ターゲット材とバッキングチューブとを接合する過程において、低コストかつ簡素な方法により、ターゲット材とバッキングチューブとのクリアランスに固定具を使用しないで接合材のみを充填することができる円筒形スパッタリングターゲットの製造方法を提供する。【解決手段】円筒形セラミックス焼結体からなるターゲット材と円筒状のバッキングチューブとのクリアランスに接合材が充填される円筒形スパッタリングターゲットの製造方法であって、ターゲット材の中空部にバッキングチューブを同軸に配置する配置工程Ｓ１と、ターゲット材およびバッキングチューブのうち、少なくともターゲット材を固定する押さえ工程Ｓ２と、クリアランスに接合材を充填した後、接合材を冷却し、ターゲット材とバッキングチューブとを接合する接合工程Ｓ３とを有する。【選択図】図２
2019007054.tif 000002
【特許請求の範囲】
【請求項１】
円筒形セラミックス焼結体からなるターゲット材と円筒状のバッキングチューブとのクリアランスに接合材が充填される円筒形スパッタリングターゲットの製造方法であって、
前記ターゲット材の中空部に前記バッキングチューブを同軸に配置する配置工程と、
前記ターゲット材および前記バッキングチューブのうち、少なくとも該ターゲット材を固定する押さえ工程と、
前記クリアランスに前記接合材を充填した後、前記接合材を冷却し、前記ターゲット材と前記バッキングチューブとを接合する接合工程とを有することを特徴とする円筒形スパッタリングターゲットの製造方法。
【請求項２】
前記押さえ工程では、前記ターゲット材の上端面を押さえ機構で押圧することにより、該ターゲット材を固定することを特徴とする請求項１記載の円筒形スパッタリングターゲットの製造方法。
【請求項３】
前記配置工程では、前記ターゲット材と前記バッキングチューブとのクリアランスに複数の固定具を円周方向に等間隔に取り付け、
前記押さえ工程では、前記ターゲット材の上端面を押さえ機構で押圧することにより、該ターゲット材を固定した後、前記固定具を取り外すことを特徴とする請求項２記載の円筒形スパッタリングターゲットの製造方法。
【請求項４】
前記配置工程では、前記ターゲット材の上端面には前記バッキングチューブと同軸上に円筒状のダミーパイプがさらに設けられ、
前記押さえ工程では、前記ダミーパイプの上端面を押さえ機構で押圧することにより、該ダミーパイプを介して前記ターゲット材を固定することを特徴とする請求項１記載の円筒形スパッタリングターゲットの製造方法。
【請求項５】
前記配置工程では、前記ダミーパイプと前記バッキングチューブとのクリアランスに複数の固定具を円周方向に等間隔に取り付け、
前記押さえ工程では、前記ダミーパイプの上端面を押さえ機構で押圧することにより、該ダミーパイプを介して前記ターゲット材を固定した後、前記固定具を取り外すことを特徴とする請求項４記載の円筒形スパッタリングターゲットの製造方法。
【発明の詳細な説明】
【技術分野】
【０００１】
本発明は、マグネトロン型回転カソードスパッタリング装置によるスパッタリングに使用される、円筒形スパッタリングターゲットの製造方法に関する。
【背景技術】
【０００２】
従来から、スパッタリングターゲットとしては、平板状のターゲット材をバッキングプレートに接合した平板形スパッタリングターゲットが一般的に利用されている。平板形スパッタリングターゲットを使用して、マグネトロンスパッタリング法によりスパッタリングを行った場合におけるターゲット材の使用効率は、２０％〜３０％に留まっている。その理由は、マグネトロンスパッタリング法では磁場によってプラズマをターゲット材の特定箇所に集中して衝突させるため、ターゲット材の表面の特定箇所にエロージョン（ｅｒｏｓｉｏｎ）が進行する現象が起こり、ターゲット材の最深部がバッキングプレートまで達したところで、ターゲット材の寿命となってしまうためである。
【０００３】
この問題に対して、スパッタリングターゲットの形状を円筒形にすることで、ターゲット材の使用効率を上げることが提案されている。この方法は、円筒形のバッキングチューブと、その外周部に形成された円筒形のターゲット材とからなる円筒形スパッタリングターゲットを用い、バッキングチューブの内側に磁場発生設備と冷却設備を設置して、円筒形スパッタリングターゲットを回転させながらスパッタリングを行うものである。この方法により、ターゲット材の使用効率を６０％〜７０％にまで高めることができるとされている。
【０００４】
円筒形スパッタリングターゲットにおけるターゲット材の材料としては、円筒形状への加工が容易で機械的強度の高い金属材料が広く使用されているものの、セラミックス材料については、機械的強度が低く脆いという特性から、未だ普及するに至っていない。
【０００５】
現在、セラミックス製の円筒形スパッタリングターゲットの製造方法は、冷間静水圧プレス（CIP：Cold Isostatic Pressing）により円筒形セラミックス成形体を成形し、これを焼結することにより円筒形セラミックス焼結体を得ている。そして、この製造方法では、円筒形セラミックス焼結体をバッキングチューブと接合材を用いてボンディング（接合）することにより、円筒形スパッタリングターゲットを形成することが一般的になっている。
【０００６】
円筒形スパッタリングターゲットの製造方法において、通常、オーステナイト系ステンレス鋼、チタン等の金属製のバッキングチューブが使用される。円筒形ターゲット材とバッキングチューブとのクリアランスは、通常１．５ｍｍ以下であり、このクリアランスを均等に保ち、接合材を隙間なく充填することが重要である。
【０００７】
例えば、特許文献１では、円筒形ターゲット材を垂直に積み上げ、バッキングチューブとの間に生じたクリアランスに複数のスペーサーを設けることでクリアランスを均等にたもち、接合材を流し込む方法が開示されている。また、特許文献２では、融液状態の接合材の貯留槽の上に円筒形ターゲット材を固定し、ターゲット材の両端にかかるようにバッキングチューブにスペーサーを取り付け、さらにバッキングチューブの一端にダミー栓をして、このバッキングチューブを接合材の貯留槽に下降させてクリアランスに接合材を充填する方法が開示されている。
【先行技術文献】
【特許文献】
【０００８】
【特許文献１】特開２０１１−２５２２３７号公報
【特許文献２】特開２０１４−０３７６１９号公報
【発明の概要】
【発明が解決しようとする課題】
【０００９】
しかしながら、特許文献１や特許文献２の製造方法では、ターゲット材とバッキングチューブとのクリアランスには、接合材とともに、クリアランスを維持するためのスペーサーが複数配置されたままである。スペーサーは、クリアランスの狭い曲面に設置するため、形状にもよるが、接合材を充填した時、スペーサー角部や曲面との接触部分等には空隙が発生しやすい。接合層にこの空隙が残ったターゲットを使用しスパッタリングを行った場合、スパッタリング時の熱負荷によって、ターゲット材に割れや剥離等の不具合が生じることがある。
【００１０】
また、このスペーサーは、一般的に、熱膨張係数が高い銅材やステンレス材が用いられ、接合材は、インジウム合金が用いられる。このため、接合材のみの箇所とスペーサーのある箇所のクリアランスでは、熱膨張係数に差があり、ターゲットの割れや欠けの原因となる。さらに、スペーサーのある箇所は、バッキングチューブと接触しており接合材で接合されないため高温になった場合、ターゲット材とバッキングチューブとの剥離が起こりやすい。このため、クリアランスには接合材のみで充填することが望ましい。
【００１１】
このように、円筒形スパッタリングターゲットの接合方法においては、低コストかつ簡素な方法により、ターゲット材とバッキングチューブとのクリアランスに、固定具を使用せずに、接合材のみを充填する要請があった。
【００１２】
そこで、本発明は、上記従来技術の問題点に鑑みて考案されたものであり、円筒形のセラミックス焼結体からなるターゲット材とバッキングチューブとのクリアランスに、固定具を使用せずに接合材のみを充填することが可能な、新規かつ改良された円筒形スパッタリングターゲットの製造方法を提供することを目的とする。
【課題を解決するための手段】
【００１３】
即ち、上記目的を達成するための本発明の一態様では、円筒形セラミックス焼結体からなるターゲット材と円筒状のバッキングチューブとのクリアランスに接合材が充填される円筒形スパッタリングターゲットの製造方法であって、前記ターゲット材の中空部に前記バッキングチューブを同軸に配置する配置工程と、前記ターゲット材および前記バッキングチューブのうち、少なくとも該ターゲット材を固定する押さえ工程と、前記クリアランスに前記接合材を充填した後、前記接合材を冷却し、前記ターゲット材と前記バッキングチューブとを接合する接合工程とを有することを特徴とする。
【００１４】
また、本発明の一態様では、前記押さえ工程において、前記ターゲット材の上端面を押さえ機構で押圧することにより、該ターゲット材を固定することが好ましい。
【００１５】
また、本発明の一態様では、前記配置工程において、前記ターゲット材と前記バッキングチューブとのクリアランスに複数の固定具を等間隔に取り付け、前記押さえ工程において、前記ターゲット材の上端面を押さえ機構で押圧することにより、該ターゲット材を固定した後、前記固定具を取り外すことが好ましい。
【００１６】
また、本発明の一態様では、前記配置工程において、前記ターゲット材の上端面には前記バッキングチューブと同軸上に円筒状のダミーパイプがさらに設けられ、前記押さえ工程において、前記ダミーパイプの上端面を押さえ機構で押圧することにより、該ダミーパイプを介して前記ターゲット材を固定することが好ましい。
【００１７】
また、本発明の一態様では、前記配置工程において、前記ダミーパイプと前記バッキングチューブとのクリアランスに複数の固定具を等間隔に取り付け、前記押さえ工程において、前記ダミーパイプの上端面を押さえ機構で押圧することにより、該ダミーパイプを介して前記ターゲット材を固定した後、前記固定具を取り外すことが好ましい。
【発明の効果】
【００１８】
本発明によれば、ターゲット材とバッキングチューブとを接合する過程において、低コストかつ簡素な方法により、ターゲット材とバッキングチューブとのクリアランスに固定具を使用しないで接合材のみを充填することができる。
【図面の簡単な説明】
【００１９】
【図１】本発明の各実施形態に係る円筒形スパッタリングターゲットの製造方法で製造される円筒形スパッタリングターゲットの概略断面図である。
【図２】第１の実施形態に係る円筒形スパッタリングターゲットの製造方法の概略を示すフロー図である。
【図３】（Ａ）ないし（Ｆ）は、第１の実施形態に係る円筒形スパッタリングターゲットの製造方法の概略を模式的に示す断面図である。
【図４】第１の実施形態に係る円筒形スパッタリングターゲットの製造方法で使用される第１の押さえ機構を示す概略平面図である。
【図５】（Ａ）ないし（Ｆ）は、第２の実施形態に係る円筒形スパッタリングターゲットの製造方法の概略を模式的に示す断面図である。
【図６】第２の実施形態に係る円筒形スパッタリングターゲットの製造方法における配置工程を模式的に示す断面図である。
【発明を実施するための形態】
【００２０】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２１】
［１．円筒形スパッタリングターゲットの概要］
まず、本発明の各実施形態に係る円筒形スパッタリングターゲットの製造方法で製造される円筒形スパッタリングターゲットの構成について、図面を使用しながら説明する。図１は、本発明の各実施形態に係る円筒形スパッタリングターゲットの製造方法で製造される円筒形スパッタリングターゲットの概略断面図である。
【００２２】
図１に示すように、円筒形スパッタリングターゲット１は、円筒形のターゲット材１０が円筒形のバッキングチューブ２０の外周面に設置されたものであり、ターゲット材１０とバッキングチューブ２０とが接合層３０を介して接合されている。各実施形態では、円筒形スパッタリングターゲット１は、ターゲット材１０の内周面側に有する中空部にバッキングチューブ２０を同軸に配置して、これらターゲット材１０とバッキングチューブ２０の中心軸が一致した状態で接合層を介して接合されたものとなっている。すなわち、円筒形スパッタリングターゲット１は、ターゲット材１０の内周面とバッキングチューブ２０の外周面とを接合層３０を介して一体となるように接合されたものとなっている。
【００２３】
円筒形スパッタリングターゲット１のサイズは、材質や顧客の要望等に応じて適宜調整することができ、特に限定されるものではない。例えば、外径が１００ｍｍ〜２００ｍｍ、内径が８０ｍｍ〜１８０ｍｍ、全長が５０ｍｍ〜２００ｍｍの円筒形セラミックス焼結体をターゲット材１０として用いた場合には、そのターゲット材１０を単独で用いるとき、分割して用いるとき、あるいは複数で用いるとき等があり、その状況により円筒形スパッタリングターゲット１のサイズが適宜決定される。
【００２４】
ターゲット材１０は、円筒形セラミックス焼結体からなり、当該円筒形セラミックス焼結体は、用途に応じて材料を適宜選択することができ、特に限定されることはない。例えば、インジウム（Ｉｎ）、スズ（Ｓｎ）、亜鉛（Ｚｎ）、アルミニウム（Ａｌ）、ニオブ（Ｎｂ）、タンタル（Ｔａ）、及びチタン（Ｔｉ）から選択される少なくとも１種を主成分とする酸化物等から構成される円筒形セラミックス焼結体を使用することができる。
【００２５】
特に、後述する低融点接合材と馴染みやすい酸化インジウムを主成分とする円筒形セラミックス焼結体、具体的には、スズを含有する酸化インジウム（ＩＴＯ）、セリウム（Ｃｅ）を含有する酸化インジウム（ＩＣＯ）、ガリウム（Ｇａ）を含有する酸化インジウム（ＩＧＯ）、ガリウム及び亜鉛を含有する酸化インジウム（ＩＧＺＯ）等から構成される円筒形セラミックス焼結体がターゲット材１０として好適に利用される。
【００２６】
ターゲット材１０の外径及び全長は、円筒形スパッタリングターゲットのサイズに応じて適宜調整することが可能である。ターゲット材１０の内径は、ターゲット材１０の内周面とバッキングチューブ２０の外周面との間のクリアランスの幅及びバッキングチューブの外径に応じて適宜調整することが可能であり、これらは、特に限定されるものではない。また、ターゲット材１０としては、１つの円筒形セラミックス焼結体から構成されるものだけでなく、複数の円筒形セラミックス焼結体を連結したものを使用することができる。円筒形セラミックス焼結体同士の連結方法は、特に限定されるものではなく、公知の方法を用いることができる。
【００２７】
ターゲット材１０の内周面に対して、めっき処理などによりニッケルや銅からなる下地層を形成したり、超音波はんだごてを用いて、接合材を接合面になじませる濡らし作業を行ったりといった前処理を行なってもよい。
【００２８】
バッキングチューブ２０は、その材質が円筒形スパッタリングターゲット１の使用時に、接合層３０が劣化及び溶融しない十分な冷却効率を確保できる熱伝導性があり、スパッタリング時に、放電可能な電気伝導性、円筒形スパッタリングターゲット１の支持が可能な強度等を備えているものであればよい。バッキングチューブ２０として、例えば、一般的なオーステナイト系ステンレス製、特にＳＵＳ３０４製のものに加えて、銅又は銅合金、チタン又はチタン合金、モリブデン又はモリブデン合金、アルミニウム又はアルミニウム合金等の各種材質を使用することができる。
【００２９】
また、バッキングチューブ２０は、公知の表面処理を施すことができる。例えば、旋盤加工等で得られたバッキングチューブ２０の表面をブラスト加工により、クリーニングすることが好ましい。このようにブラスト加工を行うことによって、旋盤加工で付着した異物、油分をクリーニングすると共に、比表面積増加による接合材の濡れ性が向上できる。
【００３０】
バッキングチューブ２０の全長は、円筒形スパッタリングターゲット１のサイズに応じて適宜調整することが可能である。内径は、スパッタリング装置に応じて適宜調整することが可能であり、これらは特に限定されるものではない。また、バッキングチューブ２０の外径は、下地層の厚さと共に、ターゲット材１０とバッキングチューブ２０との線膨張率の差を考慮して設定することが好ましい。
【００３１】
例えば、ターゲット材１０として、２０℃における線膨張率が７．２×１０−６／℃のＩＴＯを使用し、バッキングチューブとして、２０℃における線膨張率が１７．３×１０−６／℃であるＳＵＳ３０４を使用する場合には、ターゲット材１０とバッキングチューブ２０とのクリアランスの幅が、好ましくは０．３ｍｍ〜３．０ｍｍ、より好ましくは０．５ｍｍ〜１．０ｍｍとなるように、バッキングチューブ２０の外径を設定する。
【００３２】
ターゲット材１０とバッキングチューブ２０とのクリアランスの幅が０．３ｍｍ未満では、溶融した接合材をこの隙間に注入した場合に、バッキングチューブ２０が熱膨張し、ターゲット材１０が割れてしまう虞がある。一方、隙間の幅が３．０ｍｍを超えると、ターゲット材１０の中空部に、バッキングチューブ２０を同軸に配置し、これらの中心軸が一致した状態で接合することが困難となる。
【００３３】
接合層３０は、例えば、インジウムからなり、ターゲット材１０とバッキングチューブ２０とを接合する。接合層３０の役割は、放電により円筒形スパッタリングターゲット１上に発生した熱をバッキングチューブ２０の内側を流れる冷却液で放熱するため、ターゲット材１０とバッキングチューブ２０との熱的な伝達を行うことにある。すなわち、接合層３０は、円筒形スパッタリングターゲット１を使用する際に、バッキングチューブ２０と同様にして、熱伝導性、電気伝導性、接着強度等を備えていればよい。
【００３４】
［２．円筒形スパッタリングターゲットの製造方法］
（第１の実施形態）
次に、第１の実施形態に係る円筒形スパッタリングターゲットの製造方法について、図面を使用しながら説明する。図２は、第１の実施形態に係る円筒形スパッタリングターゲットの製造方法の概略を示すフロー図である。図３（Ａ）ないし（Ｆ）は、第１の実施形態に係る円筒形スパッタリングターゲットの製造方法の概略を模式的に示す断面図である。図４は、第１の実施形態に係る円筒形スパッタリングターゲットの製造方法で使用される第１の押さえ機構を示す概略平面図である。第１の実施形態に係る円筒形スパッタリングターゲットの製造方法は、円筒形セラミックス焼結体からなるターゲット材と円筒状のバッキングチューブとのクリアランスに接合材が充填される。そして、第１の実施形態は、図２に示すように、配置工程Ｓ１と押さえ工程Ｓ２と接合工程Ｓ３とを有する。以下、各工程Ｓ１〜Ｓ３について図面を使用しながら説明する。
【００３５】
配置工程Ｓ１は、図３（Ａ）に示すように、円筒形セラミックス焼結体からなるターゲット材１０の中空部にバッキングチューブ２０を同軸に配置する工程である。
【００３６】
バッキングチューブ２０を、ターゲット材１０の中空部に同軸に、即ち、これらの中心軸が一致した状態で配置し、両者を接合することが重要となる。両者の中心軸がずれた状態で接合すると、得られる円筒形スパッタリングターゲットの外径の中心と内径の中心が必然的にずれる。その結果、スパッタリング時の熱負荷により、円筒形スパッタリングターゲットが不均一に膨張し、ターゲット材に割れや剥離が生じるおそれがある。
【００３７】
まず、配置工程Ｓ１では、バッキングチューブ２０を、ターゲット材１０の中空部に同軸に配置する。この位置に配置する方法としては、特に制限されることなく、公知の手段を用いることができる。例えば、Ｘ−Ｙステージを用いて位置決めをすることにより、バッキングチューブ２０を、ターゲット材１０の中空部に同軸に配置することができる。詳細には、バッキングチューブ２０は、Ｘ−Ｙステージによる位置決め可能な架台４０に一方の端を、上記架台４０の上面に形成された凹部４１に固定して設置する。第１の実施形態では、後述する第２の押さえ機構７０（図３（Ｃ）参照）でバッキングチューブ２０の上端面２１を押圧することにより、このバッキングチューブ２０がさらに固定されるので、ターゲット材１０とバッキングチューブ２０とのクリアランスをより確実に維持することができる。なお、バッキングチューブ２０は、凹部４１に固定する他に、接着剤等を塗布した接着面に固定してもよい。
【００３８】
このバッキングチューブ２０には、軸方向の端部を耐熱Ｏリング４２によって封止し、その後、バッキングチューブ２０にターゲット材１０の中空部に同軸に配置するとともに、この封止側が下方となるように、ターゲット材１０とバッキングチューブ２０を直立させて配置する。
【００３９】
次いで、図３（Ｂ）に示すように、ターゲット材１０とバッキングチューブ２０の上端面側のクリアランスに、スペーサーやくさびやシックネスゲージ等の固定具５０を取り付ける。機構６０（図３（Ｃ）参照）でターゲット材１０を固定し、かつ第２の押さえ機構７０（図３（Ｃ）参照）でバッキングチューブ２０を固定することができる。また、ターゲット材１０とバッキングチューブ２０とのクリアランスの上端部には、上記クリアランスをより確実に維持するため、複数の固定具５０を円周方向に等間隔に取り付けることが好ましい。さらに、固定具５０を３ヶ所以上、円周方向に等間隔に取り付けることがより好ましい。なお、固定具５０は、ターゲット材１０の上端部付近にスペーサーを配置するだけではなく、ターゲット材１０の長さと同等のスペーサーを使用してもよい。
【００４０】
固定具５０としては、例えば、クリアランスの厚さと同等またはクリアランスより若干薄い厚さのスペーサーやくさびやシックネスゲージを用いることができる。固定具５０の材料は、特に限定はないが、例えば、ＳＵＳ材、Ｃｕ材等が挙げられる。
【００４１】
押さえ工程Ｓ２は、ターゲット材１０およびバッキングチューブ２０のうち、少なくともターゲット材１０を固定する押さえ工程である。すなわち、図３（Ｃ）に示すように、前工程である配置工程Ｓ１でバッキングチューブ２０を、ターゲット材１０の中空部に同軸に、即ち、これらの中心軸が一致した状態で配置し、第１および第２の押さえ機構６０，７０により、ターゲット材１０とバッキングチューブ２０を固定する。
【００４２】
第１および第２の押さえ機構６０，７０は、ターゲット材１０とバッキングチューブ２０とのクリアランスを維持するために、ターゲット材１０およびバッキングチューブ２０を固定する機能を有する。押さえ工程Ｓ２では、上記配置工程Ｓ１の状態で押さえ機構６０、７０によりターゲット材１０およびバッキングチューブ２０をそれぞれ固定する。架台４０の一端部には、支柱４３を鉛直方向に設置され、この支柱４３には、第１の押さえ機構６０と第２の押さえ機構７０とをそれぞれ取り付ける。
【００４３】
第１の押さえ機構６０は、支柱４３から水平方向に延在される第１のアーム部６１とその第１のアーム部６１の先端部の下方側に第１の押さえ部６２が設けられる。また、第２の押さえ機構７０は、支柱４３から水平方向に延在される第２のアーム部７１とその第２のアーム部７１の先端部の下方側に第２の押さえ部７２が設けられる。第１および第２の押さえ機構６０，７０は、支柱４３よりネジやばね等でターゲット材１０およびバッキングチューブ２０を鉛直下方に押圧することによりターゲット材１０およびバッキングチューブ２０を固定する。なお、バッキングチューブ２０が、架台４０に十分に固定されている場合は、ターゲット材１０のみを第１の押さえ機構６０で固定してもよい。つまり、押さえ工程Ｓ２では、ターゲット材１０およびバッキングチューブ２０のうち、少なくともターゲット材１０の上端面を押さえ機構で押圧することにより、ターゲット材１０が固定されていればよい。
【００４４】
また、第１の押さえ部６２は、次工程である接合工程Ｓ３で接合材３１をターゲット材１０とバッキングチューブ２０とのクリアランスに供給するため、接合材３１の供給に干渉せずに、効率的に鉛直方向にターゲット材１０を固定することができるよう、ターゲット材１０の上端面１１のうち所定の領域に接するものであればよく、図４に示すように、例えばハーフリング状に形成されたものがよい。
【００４５】
次いで、押さえ工程Ｓ２では、ターゲット材１０の上端面１１を第１の押さえ機構６０で押圧し、かつバッキングチューブ２０の上端面２１を第２の押さえ機構７０で押圧することにより、ターゲット材１０およびバッキングチューブ２０を固定した後、図３（Ｄ）に示すように、配置工程Ｓ１で用いた固定具５０を取り外す。
【００４６】
これにより、固定具５０によりターゲット材１０とバッキングチューブ２０との中心軸が一致したままの状態で、固定具５０が取り外されても第１および第２の押さえ機構６０，７０によりターゲット材１０およびバッキングチューブ２０が固定されているので、ターゲット材１０とバッキングチューブ２０とのクリアランスが維持される。すなわち、ターゲット材１０とバッキングチューブ２０との中心軸が一致するように固定されているので、上記クリアランスを維持することができる。そして、後述する接合工程Ｓ３では、すでに上記クリアランスを維持できているため、バッキングチューブ２０とターゲット材１０とのクリアランスに固定具５０を使用せずに、このクリアランスには接合材３１のみが充填される。この結果、上記クリアランスに充填された接合材３１を冷却した後、接合層３０が形成されても、スパッタリング時の熱負荷によって、ターゲット材１０に割れや剥離等の不具合が生じることのない円筒形スパッタリングターゲット１（図３（Ｆ）参照）を得ることができる。
【００４７】
接合工程Ｓ３は、図３（Ｅ）に示すように、ターゲット材１０とバッキングチューブ２０とのクリアランスに接合材３１を充填し、ターゲット材１０とバッキングチューブ２０とを放冷させることにより接合材３１を冷却し、ターゲット材１０とバッキングチューブ２０とを接合する工程である。すなわち、接合工程Ｓ３では、ターゲット材１０とバッキングチューブ２０を直立させたまま、ターゲット材１０とバッキングチューブ２０とのクリアランスに固定具５０を使用せずに、ターゲット材１０とバッキングチューブ２０とのクリアランスに接合材３１のみを充填する。
【００４８】
従来、ターゲット材とバッキングチューブとのクリアランスには、接合材の充填とともに、クリアランスを維持するためのスペーサーが複数配置されたままであった。スペーサーは、クリアランスの狭い曲面に配置するため、形状にもよるが、接合材を充填した時、スペーサー角部や曲面との接触部分等に空隙が発生しやすいものとなる。この空隙が存在する接合層を形成したスパッタリングターゲットを使用してスパッタリングを行った場合、スパッタリング時の熱負荷によって、ターゲット材に割れや剥離等の不具合が生じることがある。また、このスペーサーは、一般的に熱膨張係数が高い銅材やステンレス材が用いられる一方、接合材はインジウム合金が用いられる。このため、接合材のみの箇所とスペーサーのある箇所のクリアランスでは、熱膨張係数に差があり、ターゲット材の割れや欠けの原因となる。また、スペーサーのある箇所は、バッキングチューブと接触し、接合材で接合されないため、高温になった場合、ターゲット材とのバッキングチューブとの剥離が起こりやすい。そこで、第１の実施形態では、上記クリアランスに、固定具５０を使用せずに接合材３１のみを充填することで、上述した不具合を防止することができる。
【００４９】
接合工程Ｓ３では、配置工程Ｓ１において接合層３０を形成するため、ターゲット材１０とバッキングチューブ２０とのクリアランスの両端開口部の下端側を、耐熱Ｏリング４２などの封止手段を用いて封止されている。ターゲット材１０とバッキングチューブ２０は、これらの間に流し込まれる接合材３１の融点以上にバンドヒータ（不図示）などで加熱される。
【００５０】
ターゲット材１０とバッキングチューブ２０とのクリアランスの両端開口部のうち、封止されていない上端側から溶融状態にある接合材３１を流し込む。充填された液体の接合材３１がターゲット材１０とバッキングチューブ２０とのクリアランスの最下部より充填される。
【００５１】
ターゲット材１０およびバッキングチューブ２０は、予め、その表面温度が接合材３１の融点以上、好ましくは融点より１０℃〜３０℃高い温度となるように加熱しておくことが必要である。ターゲット材１０およびバッキングチューブ２０の表面温度が接合材３１の融点以下では、接合材３１がターゲット材１０またはバッキングチューブ２０に接触すると同時に硬化し、十分な量の接合材３１を流し込むことが困難となる。
【００５２】
接合層３０には、上述のバッキングチューブ２０と同様にして、熱伝導性、電気伝導性、接着強度等の特性を持たせるためには、接合層３０の形成に用いる接合材３１を選定する必要がある。例えば、インジウムを主成分とする接合材３１は、スズを主成分とする接合材に比べて凝固時の硬度が低い。そのため、インジウムを主成分とする接合材３１を用いて接合層３０を形成する場合には、溶融した接合材３１を注入してから固化するまでの過程において、ターゲット材１０の割れ等の不具合を効果的に防止することができる。
【００５３】
また、インジウムを主成分とする接合材３１を用いて接合層３０を形成する場合には、インジウムを５０質量％以上、好ましくは７０質量％〜１００質量％、より好ましくは８０質量％〜１００質量％含有するものを使用する必要がある。特に、インジウムを８０質量％以上、好ましくは９０質量％〜１００質量％含有する低融点接合材を接合材３１として用いることが好ましい。このような低融点接合材であれば、原子又は分子間の結合が弱いため軟らかく、冷却固化後の硬度が適切な範囲にあるため、作業性に優れている。また、低融点接合材は、作業性に優れるだけでなく、溶融時の流動性が高いため、巣（鬆）やひけが極めて少ない、均一な接合層３０を容易に形成することができる。
【００５４】
例えば、インジウムの含有量が１００質量％であるインジウム金属を接合材３１として用いた場合には、インジウム金属の熱伝導率が８１．６Ｗ／ｍ・Ｋと熱伝導性に優れることから好ましい。また、インジウム金属は、液化して固化することによりターゲット材１０とバッキングチューブ２０とを接合させる際に、これらの密着性を高く接合できることから好ましい。
【００５５】
一方、インジウムの含有量が５０質量％未満では、バッキングチューブ２０側との濡れ性が低いため、そのような接合材３１を加熱して溶融した接合材３１をターゲット材１０の内周面とバッキングチューブ２０の外周面との間の空隙部に、高い充填性をもって隙間なく注入することができない。
【００５６】
また、接合材３１としては、上述したインジウム系低融点接合材の他に、インジウム粉末を含有する樹脂ペースト、導電性樹脂等を用いることができるが、導電性や展延性の観点から、インジウム系低融点接合材が好ましく、融点が１３０℃〜１６０℃のインジウム系低融点接合材がより好ましい。なお、インジウム以外の成分については、特に制限されることはなく、例えば、スズ、アンチモン（Ｓｂ）、亜鉛等を必要に応じて含有させることができる。インジウム以外の成分の含有量は、５０質量％未満であり、３０質量％未満が好ましく、２０質量％未満がより好ましい。
【００５７】
次いで、ターゲット材１０およびバッキングチューブ２０の表面にバンドヒータで熱をかけるのを停止し、室温（２０℃）まで放冷し、充填した接合材３１が固化することで接合層３０を形成する。
【００５８】
次いで、図３（Ｆ）に示すように、ターゲット材１０とバッキングチューブ２０とのクリアランスに充填された接合材３１が完全に固化して、接合層３０が形成されたことを目視で確認した後、配置工程Ｓ１で使用した架台４０、耐熱Ｏリング４２、押さえ工程Ｓ２で使用した第１および第２の押さえ機構６０，７０をそれぞれ取り除く。このように、円筒形スパッタリングターゲット１を作製する。
【００５９】
（第２の実施形態）
次に、第２の実施形態に係る円筒形スパッタリングターゲットの製造方法について、図面を使用しながら説明する。なお、上述した第１の実施形態と重複する説明を割愛する。
【００６０】
図５（Ａ）ないし（Ｆ）は、第２の実施形態に係る円筒形スパッタリングターゲットの製造方法の概略を模式的に示す断面図である。図６は、第２の実施形態に係る円筒形スパッタリングターゲットの製造方法における配置工程を模式的に示す断面図である。配置工程Ｓ１では、図５（Ａ）に示すように、ターゲット材１０とバッキングチューブ２０とのクリアランスに接合材３１を十分に充填させるために、ターゲット材１０の上端面１１に円筒状のダミーパイプ８０を配置する。
【００６１】
ダミーパイプ８０は、ターゲット材１０およびバッキングチューブ２０のクリアランスに接合材を充填する際に、ターゲット材１０とバッキングチューブ２０とのクリアランスの上方の開口端まで接合層３０で形成されるよう、ターゲット材１０の上端面１１よりも高い位置に接合材３１が充填されても、接合材３１が系外に漏れないよう堰止めする機能を有する。
【００６２】
このダミーパイプ８０は、ターゲット材１０の上端面１１にバッキングチューブ２０と同軸上に設けられる。後工程の接合工程Ｓ３では、ダミーパイプ８０を設けたことにより、ターゲット材１０及びバッキングチューブ２０を接合材３１で充填した際に、ターゲット材１０の上端面１１よりも高い位置にあるダミーパイプ８０の所定の高さまで接合材３１を充填することが可能となる。その結果、接合層３０を形成する冷却時に、接合材３１が体積収縮しても、接合層３０の上端面の位置は、ターゲット材１０の上端面１１と同じ高さとなる。すなわち、ターゲット材１０とバッキングチューブ２０とのクリアランスには、ターゲット材１０の上端面付近が未充填とならずに、接合材３１を充填することができる。
【００６３】
ダミーパイプ８０には、Ｃｕ材やＳＵＳ材で作製し、前述した前処理等を行わない。これにより、接合工程Ｓ３において接合層３０を形成した後、ダミーパイプ８０に接着した接合材３１は、容易に剥離させることができる。
【００６４】
もし、ダミーパイプ８０を利用しない場合には、接合材３１を充填した後、接合材３１の冷却時に、接合材３１が体積収縮してターゲット材１０の上端面１１付近において、わずかに接合材３１が充填されていないこともある。必要に応じて、この接合材３１が充填されていない部分（以下、「未充填部」ともいう。）に再度、接合材３１を充填することもある。したがって、第２の実施形態では、未充填部に接合材３１を再充填せずに、ダミーパイプ８０を使用しない場合よりも接合率を向上させるため、ターゲット材１０の上端面１１にはダミーパイプ８０が配置される。
【００６５】
上記所定の高さとしては、この接合層３０の上端面の位置がターゲット材１０の上端面１１と同じ高さに調整するため、ダミーパイプ８０の下端からターゲット材の高さの４％以上の位置まで充填材３１を充填することが好ましい。この下限値は、インジウムの液体から固体への体積収縮率に基づき、接合材３１を充填するダミーパイプの高さ位置を算出したものである。このように、ダミーパイプ８０の当該下限値の高さまで溶融したインジウムからなる接合材３１をターゲット材１０とバッキングチューブ２０とのクリアランスだけでなく、ダミーパイプ８０とバッキングチューブ２０とのクリアランスまで充填することにより、接合材３１を冷却した際、接合層３０の上端面の位置がターゲット材１０の上端面１１と同じ高さとなるため、接合率の高いスパッタリングターゲットが得られる。上記ダミーパイプ８０の長さは、上記下限値よりも長く設定する。例えば、上記下限値より＋１０ｍｍとしてもよい。なお、充填材が冷却により固化した接合層３０のうち余分な接合層が存在する場合には、この接合層３０の上端面の位置がターゲット材１０の上端面１１と同じ高さに調整するため、余分な接合層を除去する。
【００６６】
また、図６に示すように、ダミーパイプ８０とバッキングチューブ２０との高さ位置を調節するため、バッキングチューブ２０の上端面２１にダミーチューブ９０を取り付けてもよい。第２の押さえ機構７０は、ダミーチューブ９０の上端面９１を押圧することにより、ダミーチューブ９０を介して、バッキングチューブ２０を固定することができる。
【００６７】
ダミーパイプ８０の外径及び内径は、ターゲット材１０と略同一とし、ダミーチューブ９０の外径及び内径は、バッキングチューブ２０と略同一に設定する。また、ターゲット材１０とダミーパイプ８０とのつなぎ目周辺の外周を耐熱テープ等巻き、あるいはバッキングチューブ２０とダミーチューブ９０とのつなぎ目周辺の内周及び外周を耐熱テープ等で巻くことでそれぞれの位置合わせを行う。さらに、ダミーパイプ８０とターゲット材１０との合わせた長さからなる固定具５０を使用して位置出しを行ってもよい。この場合、次の押さえ工程Ｓ２で、第１の押さえ機構６０によりダミーパイプ８０を介してターゲット材１０を固定するので耐熱テープ等は必要ない。
【００６８】
次いで、図５（Ｂ）に示すように、ダミーパイプ８０とバッキングチューブ２０のクリアランスには、ターゲット材１０とバッキングチューブ２０とのクリアランスを維持できるよう、ダミーパイプ８０よりも長い固定具５０を取り付ける。なお、ターゲット材１０とダミーパイプ８０が既に耐熱テープで固定されている場合は、ダミーパイプ８０とバッキングチューブ２０のクリアランスには、ダミーパイプ８０よりも短い固定具５０を取り付けてもよい。また、ダミーチューブ９０を使用する場合、図６に示すように、ダミーパイプ８０とダミーチューブ９０とのクリアランスには、少なくとも固定具５０の一部がダミーパイプ８０に係るように取り付ける。
【００６９】
ダミーパイプ８０とバッキングチューブ２０のクリアランスには、ターゲット材１０とバッキングチューブ２０とのクリアランスをより確実に維持するため、複数の固定具５０を円周方向に等間隔に取り付けることが好ましい。
【００７０】
次いで、押さえ工程Ｓ２では、図５（Ｃ）に示すように、第１の押さえ機構６０は、ダミーパイプ８０の上端面８１を押圧することにより、ダミーパイプ８０を介してターゲット材１０を固定する。第２の押さえ機構７０は、バッキングチューブ２０の上端面２１を押圧することにより、バッキングチューブ２０を固定する。これにより、固定具５０を取り外してもターゲット材１０とバッキングチューブ２０のクリアランスの幅を維持することができる。なお、バッキングチューブ２０が、架台４０の上面に形成された凹部４１に十分に固定されているので、第２の押さえ機構７０を使用せず、第１の押さえ機構６０でターゲット材１０のみを固定してもよい。
【００７１】
次いで、押さえ工程Ｓ２では、ダミーパイプ８０の上端面８１を第１の押さえ機構６０で押圧し、かつバッキングチューブ２０の上端面２１を第２の押さえ機構７０で押圧することにより、ターゲット材１０およびバッキングチューブ２０を固定した後、図５（Ｄ）に示すように、配置工程Ｓ１で用いた固定具５０を取り外す。
【００７２】
次いで、接合工程Ｓ３では、図５（Ｅ）に示すように、ターゲット材１０とバッキングチューブ２０とのクリアランスに接合材３１を充填し、ターゲット材１０とバッキングチューブ２０とを放冷させることにより接合材３１を冷却し、ターゲット材１０とバッキングチューブ２０とを接合する。
【００７３】
次いで、図５（Ｆ）に示すように、ターゲット材１０とバッキングチューブ２０とのクリアランスに充填された接合材３１が完全に固化して、接合層３０が形成されたことを目視で確認した後、配置工程Ｓ１で使用した架台４０、耐熱Ｏリング４２、ダミーパイプ８０、押さえ工程Ｓ２で使用した第１および第２の押さえ機構６０，７０をそれぞれ取り除く。このように、円筒形スパッタリングターゲット１を作製する。
【００７４】
以上で説明した通り、第１および第２の実施形態に係る円筒形スパッタリングターゲットの製造方法は、ターゲット材の中空部にバッキングチューブを同軸に配置する配置工程Ｓ１と、ターゲット材およびバッキングチューブのうち、少なくともターゲット材を固定する押さえ工程Ｓ２と、クリアランスに接合材を充填し、ターゲット材とバッキングチューブとを放冷させることにより接合材を冷却し、ターゲット材とバッキングチューブとを接合する接合工程Ｓ３とを有する。第１および第２の実施形態では、押さえ工程Ｓ２により、ターゲット材とバッキングチューブとが固定されることから、クリアランスを維持したままで固定具を取り外すことができるため、接合工程Ｓ３で、クリアランスには、固定具を使用せずに接合材のみを充填できる。このような方法は、簡素かつ低コストなものである。
【００７５】
そして、ターゲット材とバッキングチューブとのクリアランスにおける接合材の接合率を向上させることができ、スパッタリング時の熱負荷によって、ターゲット材に割れや剥離等の不具合が生じることのない円筒形スパッタリングターゲットを得ることができる。
【００７６】
また、第１および第２の実施形態では、このような円筒形スパッタリングターゲットを、工業規模の生産において、容易に得ることができるので、その工業的意義は極めて大きい。
【実施例】
【００７７】
［３．実施例］
以下、実施例及び比較例を用いて、本発明を更に詳細に説明するが、本発明はこれらの実施例及び比較例に限定されるものではない。
【００７８】
（実施例１）
実施例１では、外径１００ｍｍ、内径８１ｍｍ、全長２００ｍｍのＩＴＯ製の円筒形セラミックス焼結体を５つ用意した。次に、全ての円筒形セラミックス焼結体について、接合面となる内周面以外の部分に余分な接合材が付着することを防止するため、耐熱性のマスキングテープでマスキングを行った。その後、全ての円筒形セラミックス焼結体について、接合面となる内周面をインジウムで濡らすと共に、全長が１０００ｍｍとなるように、円筒形セラミックス焼結体を一定間隔で５個配列し、外周面を耐熱テープで固定することにより、ターゲット材を得た。
【００７９】
次に、実施例１では、旋盤加工で得られた、外径８０ｍｍ、内径７０ｍｍ、全長１１００ｍｍのＳＵＳ３０４製の円筒形バッキングチューブを用意した。この円筒形バッキングチューブのうち、接合面以外の部分については、余分な接合材が付着することを防止するため、耐熱テープでマスキングを行った。その後、投射材としてガラスビーズ♯８０を使用し、円筒形バッキングチューブについて、ブラスト加工を行った。
【００８０】
その後、超音波ハンダ付け装置（会社名：黒田テクノ株式会社、製品名：サンボンダ（登録商標）ＵＳＭ−５２８）を使用し、インジウム系低融点半田を用いた公知の濡らし作業を行った。
【００８１】
次に、配置工程Ｓ１では、Ｘ−Ｙステージによる位置決めおよびクリアランスを維持するシクネスゲージの使用により、円筒形バッキングチューブをターゲット材の中空部に同軸に配置すると共に、クリアランスの軸方向一端部を耐熱Ｏリングによって封止し、この封止側が下方となるように、ターゲット材と円筒形バッキングチューブとを直立させた。次に、ターゲット材とバッキングチューブの上端面側のクリアランスには、クリアランスと同等のスペーサーを３ヶ所、円周方向に等間隔に取り付け、ターゲット材とバッキングチューブを同軸に配置した。
【００８２】
次に、押さえ工程Ｓ２では、第１の押さえ機構によりターゲット材を固定し、第２の押さえ機構によりバッキングチューブを固定した。その後、スペーサーをクリアランスより取り除いた。なお、ターゲット材とバッキングチューブのクリアランスは、０．５ｍｍであった。
【００８３】
続いて、接合工程Ｓ３では、ターゲット材の外周面にバンドヒータを取り付け、設定温度を１８０℃として加熱した。また、インジウム系低融点半田を用意し、これをバンドヒータにより１９０℃まで加熱して溶融した。
【００８４】
実施例１では、バンドヒータが設定温度に達したことを確認した後、上方のクリアランスの開口側から溶融した接合材を注入し、下端側から徐々に接合材が充填された。所定量（１０１７ｇ）の接合材を注入された後、バンドヒータのスイッチを切り、室温（２０℃）まで放冷した。その後、上記クリアランスの未充填部に接合材を再充填した。接合材が完全に固化して接合層が形成されたことを確認した後、押さえ機構を解放して、ダミーパイプ、マスキングテープと耐熱Ｏリングを取り除き、円筒形スパッタリングターゲットを得た。
【００８５】
実施例１では、得られた円筒形スパッタリングターゲットに対して、超音波探傷装置（会社名：株式会社ＫＪＴＤ、製品名：ＳＤＳ−ＷＩＮ）を用いて、接合材の接合率を測定した。
【００８６】
実施例１では、得られた円筒形スパッタリングターゲットの接合率を上記方法により測定した。その結果、この接合率が９５％であり、円筒形スパッタリングターゲットは、優れたものであることが確認された。また、円筒形スパッタリングターゲットをマグネトロン型回転カソードスパッタリング装置に取り付け、０．６Ｐａのアルゴン雰囲気中、出力３００Ｗで放電試験を実施したところ、スパッタリング中に、ターゲット材に割れや欠け等が生じることはなかった。
【００８７】
実施例１では、接合率と放電試験の結果を表１にそれぞれ示した。なお、表１中の「接合率」は、クリアランス体積に対する、接合材を加熱して接合材がクリアランスに注入されて接合層が形成された場合の接合層の体積（溶融した接合材の充填量）をいう。また、表１中の「放電試験」には、放電試験後の円筒形スパッタリングターゲットの割れ、欠け、剥離等の不具合が生じたか否かの結果を、「有り」又は「無し」で示した。
【００８８】
（実施例２）
実施例２では、配置工程Ｓ１において、外径１００ｍｍ、内径８１ｍｍ、全長５０ｍｍのＳＵＳ製のダミーパイプを、ターゲット材の上端面に、外周面のつなぎ目を耐熱テープで巻き同一の位置に配置した。押さえ工程Ｓ２では、第１の押さえ機構は、ダミーパイプの上端面を押圧することによりダミーパイプを介してターゲット材を固定し、第２の押さえ機構は、バッキングチューブの上端面を第２の押さえ機構で押圧することにより、バッキングチューブを固定した。これ以外は、実施例１と同様とした。
【００８９】
接合工程Ｓ３では、接合材を上記クリアランスに充填し接合材が完全に固化して接合層が形成されたことを確認した後、押さえ機構を解放して、ダミーパイプ、ダミーチューブ、マスキングテープ、耐熱Ｏリングを取り除き、円筒形スパッタリングターゲットを得た。なお、実施例２では、接合率と放電試験の結果を表１にそれぞれ示した。
【００９０】
（比較例１）
比較例１では、実施例１と同様に、ターゲット材と円筒形バッキングチューブとを直立させた。次いで、ターゲット材と円筒形バッキングチューブの上端面側のクリアランスには、同等のスペーサーを３ヶ所、円周方向に等間隔に取り付け、ターゲット材と円筒形バッキングチューブを同軸に配置した。そして、実施例１，２と異なり、第１および第２の押さえ機構で押圧することを行わず、配置工程において使用したスペーサーはクリアランス内に留め、接合材を充填した。それ以外は実施例１と同様にして、円筒形スパッタリングターゲットを得た。なお、比較例１では、接合率と放電試験の結果を表１にそれぞれ示した。
【００９１】
【表１】
2019007054.tif 000003
【００９２】
（実施例による考察）
表１に示す結果から、実施例１および実施例２では、接合材を充填する際に、スペーサーを使用しなくても、第１の押さえ機構でターゲット材を固定することで、ターゲット材とバッキングチューブとのクリアランスを維持することができ、接合率の高い円筒形スパッタリングターゲットが得られた。
【００９３】
一方、比較例１では、第１の押さえ機構でターゲット材を固定しなかったこと以外は実施例１と同様にして、円筒形スパッタリングターゲットを作製した。表１に示す結果から、接合材を充填する際に、ターゲット材とバッキングチューブとのクリアランス内にスペーサーが残っていたため、その近辺の接合層内に空隙が発生し高い接合率が得られなかった。このため、比較例１では、放電試験中に、ターゲット材に割れ、欠けが生じたので、放電試験を行うことができなかった。
【符号の説明】
【００９４】
１  円筒形スパッタリングターゲット、１０  ターゲット材、１１  上端面、２０  バッキングチューブ、２１  上端面、３０  接合層、３１  接合材、４０  架台、４１  凹部、４２  耐熱Ｏリング、４３  支柱、５０  固定具、６０  第１の押さえ機構、６１  第１のアーム部、６２  第１の押さえ部、７０  第２の押さえ機構、７１  第２のアーム部、７２  第２の押さえ部、８０  ダミーパイプ、８１  上端面、９０  ダミーチューブ、９１  上端面、Ｓ１  配置工程、Ｓ２  押さえ工程、Ｓ３  接合工程
【図１】
2019007054.tif 000004
【図２】
2019007054.tif 000005
【図３】
2019007054.tif 000006
【図４】
2019007054.tif 000007
【図５】
2019007054.tif 000008
【図６】
2019007054.tif 000009